ДЕТАЛЬ ИЗ КОМПОЗИЦИОННОГО МАТЕРИАЛА, ВКЛЮЧАЮЩАЯ В СЕБЯ МЕЖФАЗНЫЙ СЛОЙ ЛЕГИРОВАННОГО АЛЮМИНИЕМ НИТРИДА БОРА

1. Деталь из композиционного материала, содержащая волокнистый наполнитель, изготовленный из углеродных или керамических пучков волокон, и матрицу, которая является главным образом керамической, причем упомянутая деталь дополнительно содержит первый межфазный слой, покрывающий пучки волокон и находящийся между пучками волокон и матрицей, причем упомянутый первый межфазный слой является слоем нитрида бора, легированного алюминием, и имеет содержание атомов алюминия, лежащее в диапазоне 5-15%.
2. Деталь по п. 1, в которой первый межфазный слой имеет содержание атомов алюминия, лежащее в диапазоне 5-12%.
3. Деталь по п. 2, в которой первый межфазный слой имеет содержание атомов алюминия, лежащее в диапазоне 7-12%.
4. Деталь по п. 1, в которой первый межфазный слой находится в контакте с пучками волокон.
5. Деталь по п. 1, причем упомянутая деталь дополнительно содержит второй межфазный слой нитрида бора, расположенный между пучками волокон и первым межфазным слоем.
6. Деталь по п. 5, в которой первый межфазный слой находится в контакте со вторым межфазным слоем.
7. Деталь по п. 1, причем упомянутая деталь включает в себя слой, содержащий кремний и находящийся в контакте с первым межфазным слоем.
8. Деталь по п. 7, в которой слой, включающий в себя кремний, находится между пучками волокон и первым межфазным слоем.
9. Способ изготовления детали по п. 1, причем способ включает по меньшей мере следующие этапы, на которых:
- образуют на пучках волокон первый межфазный слой;
- изготавливают предварительно отформованную волоконную заготовку, образующую волокнистый наполнитель упомянутой детали, которая подлежит получению из пучков волокон, посредством выполнения одной или нескольких текстильных операций; и
- образуют матрицу, главным образом из керамики, в порах предварительно отформованной волоконной заготовки на первом межфазном слое.
10. Способ по п. 9, в котором первый межфазный слой) образуют на пучках волокон посредством химической паровой пропитки или осаждения.
3
3
11. Способ по п. 10, в котором первый межфазный слой изготавливают из реакционной газовой фазы, содержащей хлорид бора (BCl), аммиак (NH), и исходный газ, включающий в себя алюминий.
12. Способ по п. 11, в котором исходный газ, включающий в себя алюминий, выбирают из: триметилалюминия, хлорида алюминия, ацетилацетоната алюминия, изопропилата алюминия, этилата алюминия, и их смесей.
13. Способ использования детали по п. 1, причем способ включает этап, на котором используют упомянутую деталь при температуре, большей или равной 800°С, в среде, которая является окисляющей и влажной.